Composition adhésive réticulable par chauffage comprenant : - un polymère (A) comprenant un groupe alkoxysilane hydrolysable ; - une résine tackifiante silylée (B) choisie parmi une résine copolymère silylée (B’) et une résine copolymère silylée (B’’) : - la dite résine (B’) comprenant : - un motif de répétition (B’1) dérivé d’un (meth)acrylate silylé monomère ; et - un ou plusieurs motifs de répétition (B’2) dérivés d’oléfines ou dioléfines monomères comprises dans une fraction pétrolière obtenue par craquage du naphta et choisie parmi une fraction C5, une fraction C9, le dicyclopentadiène et leurs mélanges ; et - ladite résine (B’’) étant obtenue par hydrogénation de la résine (B’) ; - une résine tackifiante non silylée (C) compatible avec le polymère (A) ; et - un catalyseur de réticulation (D). Composition adhésive selon la revendication 1, caractérisée en ce que le polymère (A) comprend au moins un, et de préférence au moins deux, groupements hydrolysables de formule (I) : -Si(R 4 ) p (OR 5 ) 3-p (I) dans laquelle : R 4 représente un radical alkyl linéaire ou ramifié comprenant de 1 à 4 atomes de carbone, avec la possibilité que quand il y a plusieurs radicaux R 4 , ces derniers soient identiques ou différents ; R 5 représente un radical alkyl linéaire ou ramifié comprenant de 1 à 4 atomes de carbone, avec la possibilité que quand il y a plusieurs radicaux R 5 , ces derniers soient identiques ou différents, avec la possibilité que deux groupements OR 5 puissent être engagés dans un même cycle ; et p est un nombre entier égal à 0, 1 ou 2. Composition adhésive selon la revendication 2, caractérisée en ce que le groupement alkoxysilane hydrolysable de formule (I) est tel que p égale 1 ou 2, et plus préférentiellement p égale 1. Composition adhésive selon l’une des revendications 2 ou 3, caractérisée en ce que le polymère (A) répond à l’une des formules (II), (III) ou (IV) : dans lesquelles : P représente un radical polymérique saturé ou insaturé, linéaire ou ramifié comprenant éventuellement un ou plusieurs hétéroatomes, tels que oxygène, azote, soufre, silicium, et présentant de préférence une masse molaire en nombre allant de 500 g/mol à 60000 g/mol, plus particulièrement de 1000 g/mol à 30000 g/mol, R 1 représente un radical divalent hydrocarboné comprenant de 5 à 15 atomes de carbone qui peut être aromatique ou aliphatique, linéaire, ramifié ou cyclique, R 3 représente un radical divalent alkylène linéaire ou ramifié comprenant de 1 à 6 atomes de carbone, de préférence de 1 à 3 atomes de carbone, X représente un radical divalent choisi parmi –NH-, -NR 7 - ou –S-, R 7 représente un radical alkyl linéaire ou ramifié comprenant de 1 à 20 atomes de carbone et pouvant également comprendre un ou plusieurs hétéroatomes, et f est un entier allant de 1 à 6, de préférence allant de 2 à 5, de préférence de 2 à 4, de préférence encore allant de 2 à 3. Composition adhésive selon la revendication 4, caractérisée en ce que le polymère (A) répond à l’une des formules (II’), (III’) ou (IV’) : (II’) (III') (IV’) dans lesquelles : - R 2 représente un radical divalent hydrocarboné saturé ou insaturé, linéaire ou ramifié comprenant éventuellement un ou plusieurs hétéroatomes, tels que oxygène, azote, soufre, silicium, et présentant de préférence une masse molaire moyenne en nombre allant de 500 g/mol à 60000 g/mol, plus particulièrement de 1000 g/mol à 30000 g/mol, et - n est un entier supérieur ou égal à 0. Composition adhésive selon la revendication 5, caractérisée en ce que le polymère (A) est un polymère silylé de formule (II’) dans laquelle n égale 0 et R 2 est un radical divalent dérivé d'un polyéther. Composition adhésive selon l’une des revendications 1 à 6, caractérisée en ce que la résine tackifiante silylée (B) est une résine copolymère silylée (B’). Composition adhésive selon l’une des revendications 1 à 7, caractérisée en ce que le (meth)acrylate silylé dont est dérivé le motif de répétition (B’1) comprend au moins un groupe alkoxysilyl. Composition adhésive selon l’une des revendications 1 à 8, caractérisée en ce que la résine copolymère silylée (B’) comprend, outre les motifs de répétition (B’1) et (B’2), un motif de répétition dérivé d’un monomère choisi parmi un anhydride cyclique, une alpha-oléfine en C3-C20, ou encore un dérivé styrénique. Composition adhésive selon l’une des revendications 1 à 9, caractérisée en ce que la résine copolymère silylée (B) a une masse moléculaire moyenne en nombre (Mn) comprise entre 100 et 5000 g/mole. Composition adhésive selon l’une des revendications 1 à 10, caractérisée en ce que la résine tackifiante non silylée (C) est choisie parmi : - (i) les résines obtenues par polymérisation d'hydrocarbures terpéniques et de phénols, en présence de catalyseurs de Friedel-Crafts ; - (ii) les résines obtenues par un procédé comprenant la polymérisation d'alpha-méthyl styrène, ledit procédé pouvant également comprendre une réaction avec des phénols ; - (iii) les colophanes d'origine naturelle et leurs dérivés hydrogénés, dimérisés, polymérisés ou estérifiés par des monoalcools ou des polyols ; - (iv) les résines obtenues par hydrogénation, polymérisation ou copolymérisation (avec un hydrocarbure aromatique) de mélanges d'hydrocarbures aliphatiques insaturés ayant 5, 9 ou 10 atomes de carbone issus de coupes pétrolières ; - (v) les résines terpéniques ; - (vi) les copolymères à base de terpènes naturels ; ou bien - (vii) les résines acryliques ayant une viscosité à 100°C inférieure à 100 Pa.s. Composition adhésive selon l’une des revendications 1 à 11, caractérisée en ce qu’elle se présente sous la forme d'une composition monocomposante comprenant : - de 10% à 90% en poids du polymère (A) comprenant un groupe alkoxysilane hydrolysable ; - de 3% à 50% en poids de la résine tackifiante silylée (B) ; - de 15% à 80% en poids de la résine tackifiante non silylée (C) ; et - de 0,01% à 10%, du catalyseur de réticulation (D) ; ces pourcentages en poids étant indiqués sur la base du poids total de composition monocomposante. Composition adhésive selon l’une des revendications 1 à 11, caractérisée en ce qu’elle se présente sous la forme d'une composition multicomposante comprenant : - une composition U comprenant : - le polymère (A) ; et - la résine tackifiante silylée (B) ; - la résine tackifiante non silylée (C) ; et - une composition V comprenant : - le catalyseur de réticulation (D) ; et éventuellement - au moins un composé (E) choisi parmi : - un composé (E1) ayant une masse moléculaire moyenne en nombre allant de 300 g/mol à 100 000 g/mol ; et - un composé (E2) ayant une tension de vapeur à 20°C supérieure ou égale à 0,08 kPa. Article auto-adhésif comprenant une couche support revêtue d’une couche auto-adhésive, caractérisé en ce que ladite couche auto-adhésive est constituée de la composition adhésive, telle que définie dans l’une des revendications 1 à 13, à l’état réticulé. Procédé de fabrication de l'article auto-adhésif tel que défini dans la revendication 14, ledit procédé étant caractérisé en ce qu'il comprend: - (a) le préchauffage à une température comprise entre 40 et 130°C de la composition adhésive réticulable à chaud, telle que définie dans l’une des revendications 1 à 12 ; - (b) l'application de ladite composition par enduction sur une surface porteuse ; - (c) la réticulation de ladite composition, par chauffage à une température allant de 50 à 200°C ; puis - (d) le contre collage ou le transfert de la couche de composition adhésive réticulée sur une couche support ou sur un film protecteur anti-adhérent. Procédé selon la revendication 15, caractérisé en ce qu’il met en œuvre la composition adhésive multicomposante telle que définie dans la revendication 13 et en ce que l'étape (b) d'application par enduction sur la surface porteuse est mise en œuvre au moyen d’une installation d’application à chaud (20) de ladite composition adhésive, l’installation comprenant : une buse (50) d’application de la composition adhésive multicomposante ; une ligne (88a) d’alimentation de la composition U comprise dans la composition adhésive multicomposante à appliquer sous forme fluide ; une ligne (66a) d’alimentation de la composition V comprise dans la composition adhésive multicomposante à appliquer sous forme fluide ; une ligne (88) d’alimentation de la buse (50) avec la composition adhésive multicomposante à appliquer sous forme fluide ; et un mélangeur (30) pour le mélange d’au moins les compositions U et V de la composition adhésive multicomposante ; ladite étape (b) comprenant : l’approvisionnement de la ligne (88a) d’alimentation avec au moins la composition U ; l’approvisionnement de la ligne (66a) d’alimentation avec au moins la composition V ; le mélange d’au moins la composition U et de la composition V de la composition multicomposante à l’aide d’un mélangeur (30) ; et l’application à chaud de la composition adhésive multicomposante mélangée (80) sur une couche support ou une surface porteuse au moyen de la buse d’application (50). Méthode de collage utilisant l’article auto-adhésif tel que défini dans la revendication 14, caractérisée en ce qu'elle comprend les étapes suivantes : a) le retrait de la couche protectrice anti-adhérente, lorsqu’une telle couche est présente ; b) l'application de l’article auto-adhésif sur une surface d’un produit; et c) l'application d'une pression sur ledit article.